(57)【要約】【課題】紫外線及び一部の可視光線による耐久性の低下を軽減し得る有機ＥＬディスプレイ素子用フィルターを提供する。【解決手段】２００〜３９０ｎｍ、好ましくは３００〜４１０ｎｍの光を遮断するディスプレイ素子用フィルターであり、好ましくは、前記光遮断フィルターの波長４１０ｎｍ以下の紫外光に対する吸収率が９０％以上である。【選択図】　　　　　　　　　　　　なし【特許請求の範囲】
【請求項１】
３００〜３９０ｎｍの光を遮断することを特徴とする有機ＥＬディスプレイ素子用フィルター。
【請求項２】
３００〜４１０ｎｍの光を遮断することを特徴とする有機ＥＬディスプレイ素子用フィルター。
【請求項３】
前記フィルターが、蛍光増白剤及び／又は紫外線吸収剤を含有することを特徴とする請求項１又は２に記載の有機ＥＬディスプレイ素子用フィルター。
【請求項４】
前記フィルターが、蛍光増白剤及び紫外線吸収剤を含有することを特徴とする請求項１〜３のいずれか一項に記載の有機ＥＬディスプレイ素子用フィルター。
【請求項５】
前記フィルターが、蛍光増白剤及び／又は紫外線吸収剤を含有する支持体若しくは層を少なくとも一層有することを特徴とする請求項１〜４のいずれか一項に記載の有機ＥＬディスプレイ素子用フィルター。
【請求項６】
請求項１〜５のいずれか一項に記載の有機ＥＬディスプレイ素子用フィルターを有する有機ＥＬディスプレイ素子。
【請求項７】
請求項６に記載の有機ＥＬディスプレイを有するディスプレイパネル。
【発明の詳細な説明】
【０００１】
【発明の属する技術分野】
本発明は、太陽光及び照明器具から発生する紫外線及び一部の可視光を遮断（カット）する有機エレクトロルミネッセンス（以下「有機ＥＬ」という）ディスプレイ素子用フィルターに関する。
【０００２】
【従来の技術】
近年ＣＲＴに代わり、消費電力などに有利なフラットパネルディスプレイ（ＦＰＤ）の普及が進んでいる。例えば、液晶素子及び有機ＥＬ素子などを利用したものがＦＰＤとして期待されている。しかしながら、特に有機ＥＬ素子中の発光材料が紫外線及び一部の可視光により劣化してしまう等の問題があり、紫外線及び一部の可視光による表示能力及び耐久性の低下が問題となっていた。
【０００３】
次世代のＦＰＤとして注目されている有機ＥＬディスプレイは、通常、一対の電極と、該電極に挟持され、該電極から正負の電荷を注入されることによって発光する有機層とを備えている。近年、この構造以外にも、円偏光フィルターを視認側に配置することにより、背面側に配置されたアルミ等の電極からの反射光による視認性の低下を防ぐ構造が提案されている（例えば、特許文献１及び２参照）。
しかしながら、この構造では、偏光板と１／４λ板とを組み合わせた円偏光フィルターを視認側に配置することでアルミ等の金属電極からの反射光を抑制できるが、同時に有機ＥＬの特徴である発光を阻害し、輝度を低下させてしまうという欠点があった。
【０００４】
一方、上記構造の欠点を克服するために、有機ＥＬディスプレイ素子の背面側に、１８０度の光位相差を与える構造を用いることで、金属電極からの反射光を抑制させる方法も提案されている（例えば、特許文献３参照）。この方法によれば、輝度を低下させる原因となる上記構造は不要となるため、発光を有効に出力できる点で優れている。しかし、視認側に円偏光フィルターを配置する場合、円偏光フィルターが視認側から入射する紫外線も同時に遮断する機能も果たしていたが、背面側に反射防止構造を設けた有機ＥＬディスプレイ素子では、外部から入射する紫外線を遮る構造がないため、発光材料やカラーフィルターなどが入射する紫外線に曝されてしまい、それらの劣化による表示能力低下等が生じるという問題があった。現在まで、この問題を解決する有効な手段はなく、背面に反射防止構造を設けて円偏光フィルターを使用しない有機ＥＬディスプレイの実用化を困難にしていた。
【０００５】
他方、現在主流である視認側に円偏光フィルターを配置する有機ＥＬディスプレイ素子においては、円偏光フィルターに３８０ｎｍ以下をカットする市販の紫外線吸収剤を含有させることにより発光材料やフィルター材料の耐久性改善を図っているが、更なる寿命の改善が望まれていた。
【０００６】
その他、これまでに３８０ｎｍ以上の光を遮断して写真や液晶表示ディスプレイの褪色を防ぐフィルムに関する技術は開示されている（例えば、特許文献４参照）。しかし、この技術は、有機ＥＬディスプレイ素子に関するものではなく、かつ有機ＥＬディスプレイで得られる効果を何ら開示するものではない。
【０００７】
【特許文献１】
特開平７−１４２１７０号公報（第２頁［０００５］〜第４頁［０００６］）
【特許文献２】
特開平９−１２７８８５号公報（第２頁［００１０］〜［００１５］）
【特許文献３】
ＷＯ０１／０６８１６号公報（第２頁２４行〜第５頁４行）
【特許文献４】
特開２００２−５３８２４号公報　（第２頁［０００１］〜［０００３］）
【０００８】
【発明が解決しようとする課題】
本発明は、上記課題に鑑みてなされたものであり、本発明の目的は、発光材料やカラーフィルターの外光による耐久性の低下を軽減し得る有機ＥＬディスプレイ素子用フィルター、有機ＥＬディスプレイ素子、および有機ＥＬディスプレイパネルを提供することにある。
【０００９】
【課題を解決するための手段】
本発明者は、前記課題を解決するため鋭意検討を重ねた結果、有機発光材料は、紫外線によって劣化するとの知見を得た。そして、紫外線を遮断するフィルターを設けることで、光耐久性効果が最もよくなることを見出し、本発明を完成するに至った。
【００１０】
すなわち、本発明の目的は、以下の有機ＥＬディスプレイ素子用フィルター、有機ＥＬディスプレイ素子、及び有機ＥＬディスプレイパネルにより達成される。
（１）３００〜３９０ｎｍの光を遮断することを特徴とする有機ＥＬディスプレイ素子用フィルター。
（２）３００〜４１０ｎｍの光を遮断することを特徴とする有機ＥＬディスプレイ素子用フィルター。
（３）２００〜３９０ｎｍの光を遮断することを特徴とする有機ＥＬディスプレイ素子用フィルター。
（４）２００〜４１０ｎｍの光を遮断することを特徴とする有機ＥＬディスプレイ素子用フィルター。
（５）前記フィルターが、蛍光増白剤及び／又は紫外線吸収剤を含有することを特徴とする（１）〜（４）のいずれかに記載の有機ＥＬディスプレイ素子用フィルター。
（６）前記フィルターが、蛍光増白剤及び紫外線吸収剤を含有することを特徴とする（１）〜（５）のいずれかに記載の有機ＥＬディスプレイ素子用フィルター
。
（７）前記フィルターが、蛍光増白剤及び／又は紫外線吸収剤を含有する支持体もしくは層を少なくとも一層有することを特徴とする（１）〜（６）のいずれかに記載の有機ＥＬディスプレイ素子用フィルター。
（８）前記フィルターが、蛍光増白剤及び／又は紫外線吸収剤を含有する粘着剤層を有する（１）〜（７）のいずれかに記載の有機ＥＬディスプレイ素子用フィルター。
（９）（１）〜（８）のいずれかに記載の有機ＥＬディスプレイ素子用フィルターを有する有機ディスプレイ素子。
（１０）（１）〜（８）のいずれかに記載のフィルターを視認側に有する（９）に記載の有機ＥＬディスプレイ素子。
（１１）前記フィルターより内側にカラーフィルターを有する（９）〜（１０）のいずれかに記載の有機ＥＬディスプレイ素子。
（１２）背面側に反射防止処理を施した（９）〜（１１）のいずれかに記載の有機ＥＬディスプレイ素子。
（１３）前記反射処理が１８０度光位相変換法である（１２）に記載の有機ＥＬディスプレイ素子。
【００１１】
（１４）一方が光透過性で他方が非光透過性の一対の電極と、前記一対の電極に挟持され、前記一対の電極から正負の電荷を注入されることによって発光する、一以上の層からなる有機層とを有し、前記非光透過性の電極側に、前記非光透過性の電極からの反射光を軽減するための反射防止処理が施されているとともに、前記光透過性の電極の外側に３００〜３９０ｎｍの光を遮断するフィルターを有する有機ＥＬディスプレイ素子。
（１５）一方が光透過性で他方が非光透過性の一対の電極と、前記一対の電極に挟持され、前記一対の電極から正負の電荷を注入されることによって発光する、一以上の層からなる有機層とを有し、前記非光透過性の電極側に、前記非光透過性の電極からの反射光を軽減するための反射防止処理が施されているとともに、前記光透過性の電極の外側に３００〜４１０ｎｍの光を遮断するフィルターを有する有機ＥＬディスプレイ素子。
（１６）前記反射防止処理が、前記非光透過性の金属電極からの反射光を、入射光との光干渉によりに軽減するための処理である（１４）又は（１５）に記載の有機ＥＬディスプレイ素子。
（１７）前記反射防止処理が、前記非光透過性の金属電極からの反射光に１８０度の光位相差を与えることによって、反射光を軽減するための処理である（１４）〜（１６）のいずれかに記載の有機ＥＬディスプレイ素子。
（１８）前記フィルターの波長４１０ｎｍ以下の光に対する吸収率が９０％以上である（１）〜（１７）のいずれかに記載の有機ＥＬディスプレイ素子。
（１９）前記フィルターの波長３９０ｎｍ以下の光に対する吸収率が９０％以上である（１）〜（１７）のいずれかに記載の有機ＥＬディスプレイ素子。
（２０）前記フィルターの波長３００〜３９０ｎｍの光に対する吸収率が９０％以上である（１）〜（１７）のいずれかに記載の有機ＥＬディスプレイ素子。
（２１）前記フィルターの波長３００〜４１０ｎｍの光に対する吸収率が９０％以上である（１）〜（１７）のいずれかに記載の有機ＥＬディスプレイ素子。
（２２）前記フィルターの波長４１０〜７８０ｎｍの光に対する吸収率が５％以下である（１）〜（２１）のいずれかに記載の有機ＥＬディスプレイ素子。
（２３）前記フィルターの波長４４０〜７５０ｎｍの光に対する透過率が９０％以上である（１）〜（２２）のいずれかに記載の有機ＥＬディスプレイ素子。
（２４）（１）〜（２３）のいずれかに記載のディスプレイ素子を有するディスプレイパネル。
【００１２】
なお、本明細書において、「反射防止処理」とは、反射光を軽減する機能を付与するためのあらゆる処理を含むものとし、例えば、該機能を有する反射防止層を電極上に形成する処理などが含まれる。また、「視認側」とは、有機ＥＬディスプレイ素子の二つの表面のうち、外部から視認される、すなわち表示面として機能する表面に近い位置を意味し、「背面側」とは、視認側の面と対向する背面に近い位置を意味する。
具体的には、一対の電極と該電極に挟持される発光機能を有する有機層を含む構造を中心にして、より視認面に近い位置を「視認側」、より背面に近い位置を「背面側」とする。
さらに、本明細書において「光を遮断するフィルター」とは、少なくとも波長３００〜４１０ｎｍの紫外光及び一部の可視光を吸収して遮断する機能を有するフィルターをいい、実施例における光吸収フィルターと同義である。
【００１３】
【発明の実施の形態】
以下、本発明についてさらに詳細に説明する。
本発明の有機ＥＬディスプレイ素子用フィルターは、４１０ｎｍ以下の光を遮断する（以下「光遮断フィルター」という）ことを特徴とするフィルターである。前記光遮断フィルターは、例えば、視認側の表面より入射する外部からの紫外光及び一部の可視光（太陽光に含まれる紫外線及び一部の可視光のみならず、蛍光灯などから発生する紫外線及び一部の可視光成分も含む）に対し、有機発光材料やカラーフィルターを防護する機能を有する。前記光遮断フィルターは、例えば、視認側の基板上に配置することができるものをさす。すなわち、前記光遮断フィルターは、支持体の上に光吸収層を設けたものでも良いし、前記支持体を介さずに直接有機ＥＬディスプレイ基板等に設けたものでも良い。また、前記光遮断フィルターは、４１０ｎｍ以下の光を吸収することで遮断しても良いし、反射することで遮断しても良い。
【００１４】
前記光遮断フィルターは、４１０ｎｍ以下の光を吸収又は反射して遮断するが、その波長域に幅があるほどその効果は高くなるが、遮断する波長域が可視領域付近にまで達すると着色してしまう傾向がある。本発明では、紫外光（一般的には、３００〜４００ｎｍ程度）及び紫外光よりわずかに長波長である４０５ｎｍ〜４１０ｎｍの光を、すそ切れよく遮断する、光遮断フィルターを用いるのが好ましい。このような吸収特性を示す光吸収層を形成することで、着色を目立たせずに、より優れた光耐久性効果を奏する。
【００１５】
具体的には、前記光遮断フィルターは、波長４１０ｎｍ以下（好ましくは波長２００〜３９０ｎｍ又は波長２００〜４１０ｎｍ、さらに好ましくは波長３００〜３９０ｎｍ又は波長３００〜４１０ｎｍ）の光に対する吸収率が９０％以上であることが好ましい。また、前記光遮断フィルターは、波長４１０〜７８０ｎｍの光に対する吸収率が５％以下であるのが好ましく、波長４４０ｎｍ〜７５０ｎｍの光に対する透過率が９０％以上であるのがより好ましい。さらに波長４１０ｎｍ以下の吸収率が９０％以上で、波長４１０〜７８０ｎｍの吸収率が５％以下であるのがより好ましい。
【００１６】
本発明において、前記光遮断フィルターは、蛍光増白剤及び／又は紫外線吸収剤、好ましくは蛍光増白剤及び紫外線吸収剤の両方を含有することができる。ここで、蛍光増白剤とは、約３２０〜約４１０ｎｍの全ての波長または一部の光を吸収して、約４１０〜約５００ｎｍの範囲にある波長の光を放射する性質を有する化合物をいう。これらの蛍光増白剤で染められた織物は本来の黄色い反射光のほかに、新たに蛍光増白剤により発光される約４１０〜約５００ｎｍの波長の青色光が付加されるため、反射光は白色になり、かつ蛍光効果による分だけ可視光のエネルギーが増加するため結果として増白されたことになる。
一方、紫外線吸収剤とは、約３００〜約４１０ｎｍの波長の光を吸収しても、約４１０〜約５００ｎｍの波長の光を放射する性質を持たない化合物を指し、前記蛍光増白剤とは異なる。一般的に、紫外線吸収剤は吸収した光を熱に変換する性質を有する化合物である。
前記光遮断フィルターは、単層構造であっても、多層構造であってもよく、積層構造の場合は、少なくとも一層が蛍光増白剤及び／又は紫外線吸収剤、好ましくは蛍光増白剤及び紫外線吸収剤を含有していればよい。
【００１７】
前記蛍光増白剤及び紫外線吸収剤は、有機材料であっても無機材料であってもよい。前記蛍光増白剤及び紫外線吸収剤は、通常市販されているもの、又は新規物質の中から耐光性などに基づいて任意に選択することができる。またそれらを任意に混合して用いてもよい。
前記蛍光増白剤の具体例としては、下記の構造式１〜１６で表される化合物が挙げられるが、これらに限定されるものではない。
【００１８】
【化１】
2004102223.tif 000002
【００１９】
【化２】
2004102223.tif 000003
【００２０】
【化３】
2004102223.tif 000004
【００２１】
【化４】
2004102223.tif 000005
【００２２】
さらに下記一般式（Ｉ）で表される化合物も、蛍光増白剤として好ましい。
【００２３】
【化５】
2004102223.tif 000006
【００２４】
一般式（Ｉ）中、Ｒ１及びＲ４は、水素原子、アルキル基又はアルコキシ基を表し、Ｒ２及びＲ３はアルキル基をそれぞれ表す。［Ａ］は置換アリール又はエテニル基を表す。
【００２５】
上記Ｒ１及びＲ４は、水素原子、アルキル基又はアルコキシ基を表すが、好ましくは水素原子、炭素数１〜８のアルキル基又は炭素数１〜８のアルコキシ基である。具体的には、Ｒ１及びＲ４は、水素原子、メチル、エチル、ｎ−プロピル、ｎ−ブチル、ｎ−オクチル、イソプロピル、イソブチル、２−エチルヘキシル、ｔ−ブチル、ｔ−アミル、ｔ−オクチル、シクロペンチル若しくはシクロヘキシル等のアルキル基；又はメトキシ、エトキシ、ｎ−プロポキシ、ｎ−ブトキシ、ｎ−オクチルオキシ、イソプロポキシ、イソブトキシ、２−エチルヘキシルオキシ、ｔ−ブトキシ若しくはシクロヘキシルオキシ等のアルコキシ基を表す。Ｒ１及びＲ４は、好ましくは水素原子又はアルキル基であり、特に好ましくは水素原子である。
【００２６】
上記Ｒ２及びＲ３は、アルキル基を表すが、好ましくは炭素数１〜１６のアルキル基である。具体的には、メチル、エチル、ｎ−プロピル、ｎ−ブチル、ｎ−オクチル、ｎ−ヘキサデカニル（セチル）、イソプロピル、イソブチル、２−エチルヘキシル、ｔ−ブチル、ｔ−アミル、ｔ−オクチル、シクロペンチル若しくはシクロヘキシル等のアルキル基を表す。好ましくは、Ｒ２はメチル、イソプロピル、ｔ−ブチル又はシクロヘキシル基であり、Ｒ３はメチル、エチル、ｎ−プロピル、ｎ−ブチル、ｎ−ペンチル、ｎ−ヘキシル又は２−エチルヘキシル基である。特に好ましくは、Ｒ２はｔ−ブチル又はシクロヘキシル基であり、Ｒ３はメチル、ｎ−ブチル、ｎ−オクチル又は２−エチルヘキシル基である。
【００２７】
上記［Ａ］は、置換アリール基又は置換エテニル基を表すが、好ましくは炭素数６〜４０の置換アリール基又は炭素数８〜４０の置換エテニル基である。より好ましくは、以下に示す置換アリール又はエテニル基である。
【００２８】
【化６】
2004102223.tif 000007
【００２９】
【化７】
2004102223.tif 000008
【００３０】
上記構造式中、Ｒ１’及びＲ４’は、前記のＲ１及びＲ４と同義の基であり、好ましい範囲も同様である。Ｒ２’は、前記Ｒ２と、及びＲ３’は前記Ｒ３と同義の基であり、それぞれ好ましい範囲も同様である。ｍは、１〜５のいずれかの整数を表す。Ｘ及びＹは、各々独立して、アルキル、アリール、アルコキシ、アルキルアミノ、アリールアミノ、アミノ又は水酸基を表す。
【００３１】
アミノ及び水酸基以外のＸ及びＹを詳しく述べれば、メチル、エチル、イソプロピル、ｔ−ブチル又はシクロヘキシル等のアルキル基；フェニル、トリル又はナフチル等のアリール基；メトキシ、エトキシ又はイソプロポキシ等のアルコキシ基；アミノ、アミノメチル、エチルアミノ、オクチルアミノ、ジメチルアミノ又はＮ−メチル−Ｎ−エチルアミノ等のアルキルアミノ基；アニリノ、４−トリルアミノ又はＮ−メチルアニリノ等のアリールアミノ基；である。Ｘ及びＹは好ましくはアリール、アルコキシ又はアニリノ基である。
【００３２】
前記一般式（Ｉ）で表される化合物は、好ましくは下記一般式（ＩＩ）で表される化合物である。
【００３３】
【化８】
2004102223.tif 000009
【００３４】
一般式（ＩＩ）中、Ｒ５及びＲ７は、前記Ｒ２と同義の基であり、Ｒ６及びＲ８は、前記Ｒ３と同義の基であり、好ましい範囲も同様である。ｎは１又は２の整数を表す。これらの化合物は、例えば特開平１１−２９５５６号公報に記載の方法で合成することができる。
【００３５】
以下、前記一般式（ＩＩ）で表される化合物の具体例を挙げるが、本発明は以下の具体例によって何ら制限されるものではない。
【００３６】
【化９】
2004102223.tif 000010
【００３７】
【化１０】
2004102223.tif 000011
【００３８】
【化１１】
2004102223.tif 000012
【００３９】
【化１２】
2004102223.tif 000013
【００４０】
以上、本発明に使用可能な蛍光増白剤の例として、有機材料の例について説明したが、上記した様に、本発明では、無機材料又は有機無機複合材料（有機金属系化合物など）の蛍光増白剤を用いることもできる。
【００４１】
本発明に使用可能な紫外線吸収剤は特に限定されず、種々の材料を用いることができる。一般的に、紫外線吸収剤は、紫外線を吸収して熱に変換する性質を有する化合物をいい、具体的にはベンゾトリアゾール系、ベンゾフェノン系、サリチル酸系、シアノアクリレート系に大別される。本発明においては、いずれも使用できる。ベンゾトリアゾール系の有効吸収波長は約２７０〜３８０ｎｍであり、代表例としては２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−（２’−ヒドロキシ−４’−オクトキシフェニル）ベンゾトリアゾール等を挙げることができる。
【００４２】
ベンゾフェノン系の有効吸収波長は約２７０〜３８０ｎｍであり、代表例としては２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等を挙げることができる。
【００４３】
サリチル酸系の有効吸収波長は約２９０〜３３０ｎｍであり、代表例としてはフェニルサリシレート、ｐ−ｔ−ブチルフェニルサリシレート、ｐ−オクチルフェニルサリシレートなどを挙げることができる。
シアノアクリレート系の有効吸収波長は約２７０〜３５０ｎｍであり、代表例としては２−エチルヘキシル−２−シアノ−３、３−ジフェニルアクリレート、エチル−２−シアノ−３、３−ジフェニルアクリレート等を挙げることができる。これらの紫外線吸収剤は１種又は２種以上を併用することができる。
【００４４】
本発明の光遮断フィルターは、前記蛍光増白剤及び／又は紫外線吸収剤とともに、退色防止剤を用いることもできる。さらに本発明の光遮断フィルターは、各種の有機系及び金属錯体系の退色防止剤を用いることができる。有機系の退色防止剤としては、ハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体系の退色防止剤としては、ニッケル錯体、亜鉛錯体などがある。具体的には、リサーチディスクロージャー　Ｎｏ１７６４３の第ＶＩＩのＩ〜Ｊ項、同Ｎｏ１５１６２、同Ｎｏ１８７１６の６５０頁左欄、同Ｎｏ３６５４４の５２７頁、同Ｎｏ３０７１０５の８７２頁、同Ｎｏ１５１６２に引用されている特許に記載の剤が挙げられる。また、特開昭６２−２１５２７２号公報の１２７〜１３７頁に記載されている、一般式で表される化合物及びその化合物例も挙げられる。
【００４５】
前記蛍光増白剤及び紫外線吸収剤から少なくとも一種を選択して、本発明に用いることができるが、特に、前記蛍光増白剤と前記紫外線吸収剤とを併用するのが好ましい。紫外線吸収剤は、吸収波長が短いため蛍光増白剤を併用すると、吸収領域を広くできるので好ましい。特に、上述の波長２００〜４１０ｎｍ（より好ましくは波長３００〜３９０ｎｍ又は波長３００ｎｍ〜４１０ｎｍ）の光に対して、９０％以上の吸収率を有する光遮断フィルターを容易に形成できるので好ましい。特に、前記吸収特性を示すとともに、着色がない表示を可能にするためには、前記一般式（Ｉ）で表される蛍光増白剤と、紫外線吸収剤とを併用するのが好ましい。また、前記蛍光増白剤は、一般的に、市販の紫外線吸収剤よりも長波長の光を吸収することができるが、一方で、耐光性が悪く、特に芳香族を含まないバインダー中に含有させた場合に、その傾向が顕著になる。さらに、上記の有機系又は金属錯体系の退色防止剤を併用すると、耐光性を向上できるので好ましい。また二等量以上の紫外線吸収剤と前記蛍光増白剤を併用することによって、耐光性を向上できる。
【００４６】
前記光遮断フィルターにおいて、蛍光増白剤及び／又は紫外線吸収剤はどこに含まれていてもよく、これらとバインダーとを有する光吸収層を形成していてもよい。
前記光吸収層における蛍光増白剤及び／又は紫外線吸収剤の含有量、並びに所望により添加される退色防止剤の含有量については、特に制限はなく、用いる材料、併用される材料、含有させる層の厚さ等に応じて、適切な含有量を決定することができる。例えば、前記光吸収層が厚さ５０μｍである場合は、蛍光増白剤の含有量は、一般的には、０．１〜３０質量％であることが好ましく、４〜１５質量％でありことがより好ましい。蛍光増白剤の配合量と、添加される材料の厚さはほぼ反比例すると考えてよい。例えば、厚さ５０μｍの層に、前記一般式（Ｉ）で表される化合物を１０質量％、前記一般記式（ＩＩ）で表される化合物を４質量％含有させることで、表示画像の着色を起こすことなく、紫外線のみならず４０５〜４１０ｎｍの光を実質的に遮断することができる。
【００４７】
前記光吸収層が厚さ５０μｍである場合、紫外線吸収剤の含有量は、一般的には、０．１〜３０質量％であることが好ましく、４〜１５質量％であることがより好ましい。紫外線吸収剤の含有量と、添加される材料の厚さはほぼ反比例すると考えてよい。また、退色防止剤の含有量は、一般的には、０．１〜３０質量％であることが好ましく、０．５〜１５質量％であることがより好ましい。退色防止剤の含有量と添加される材料の厚さはほぼ反比例すると考えてよい。
【００４８】
前記光吸収層は、前記蛍光増白剤及び／又は紫外線吸収剤をバインダー中に分散させた塗布液を調製し、該塗布液を塗布及び乾燥することによって形成することができる。前記バインダーとしては、重縮合系樹脂成分として、ポリウレタン、ポリエステル、ポリアミド、ポリウレア、ポリカーボネート、トリアセチルセルロースが挙げられる。具体例については原料モノマーの形で以下に例示する（但し、Ｐ−２３はポリマーの形で例示する）が、本発明は、以下の具体例によって何ら限定されるものではない。
各ポリマーにおける酸性基はすべて非解離型で表してある。またポリエステル、ポリアミド等縮合反応により生成するものについては、構成成分は原料の如何に関わらずすべてジカルボン酸、ジオール、ジアミン、ヒドロキシカルボン酸、アミノカルボン酸等で表記する。括弧内の比は、各成分のモル百分率比を意味する。
【００４９】
Ｐ−１：トルエンジイソシアネート／エチレングリコール／１，４−ブタンジオール（５０／１５／３５）
Ｐ−２：４，４’−ジフェニルメタンジイソシアネート／１，３−プロパンジオール／ポリプロピレングリコール（Ｍｗ＝１０００）（５０／４５／５）
Ｐ−３：トルエンジイソシアネート／ヘキサメチレンジイソシアネート／エチレングリコール／ポリエチレングリコール（Ｍｗ＝６００）／１，４−ブタンジオール（４０／１０／２０／１０／２０）
Ｐ−４：１，５−ナフチレンジイソシアネート／ヘキサメチレンジイソシアネート／ジエチレングリコール／１，６−ヘキサンジオール（２５／２５／３５／１５）
【００５０】
Ｐ−５：４，４’−ジフェニルメタンジイソシアネート／ヘキサメチレンジイソシアネート／テトラエチレングリコール／エチレングリコール／２，２−ビス（ヒドロキシメチル）プロピオン酸（４０／１０／２０／２０／１０）
Ｐ−６：４，４’−ジフェニルメタンジイソシアネート／ヘキサメチレンジイソシアネート／ブタンジオール／エチレングリコール／２，２−ビス（ヒドロキシメチル）プロピオン酸（４０／１０／２０／２０／１０）
Ｐ−７：１，５−ナフチレンジイソシアネート／ブタンジオール／４，４’−ジヒドロキシ−ジフェニル−２，２’−プロパン／ポリプロピレングリコール（Ｍｗ＝４００）／２，２−ビス（ヒドロキシメチル）プロピオン酸（５０／２０／５／１０／１５）
Ｐ−８：１，５−ナフチレンジイソシアネート／ヘキサメチレンジイソシアネート／２，２−ビス（ヒドロキシメチル）ブタン酸／ポリブチレンオキシド（Ｍｗ＝５００）（３５／１５／２５／２５）
【００５１】
Ｐ−９：イソホロンジイソシアネート／ジエチレングリコール／ネオペンチルグリコール／２，２−ビス（ヒドロキシメチル）プロピオン酸（５０／２０／２０／１０）
Ｐ−１０：トルエンジイソシアネート／２，２−ビス（ヒドロキシメチル）ブタン酸／ポリエチレングリコール（Ｍｗ＝１０００）／シクロヘキサンジメタノール（５０／１０／１０／３０）
Ｐ−１１：ジフェニルメタンジイソシアネート／ヘキサメチレンジイソシアネート／テトラエチレングリコール／ブタンジオール／２，４−ジ（２−ヒドロキシ）エチルオキシカルボニルベンゼンスルホン酸（４０／１０／１０／３３／７）
Ｐ−１２：ジフェニルメタンジイソシアネート／ヘキサメチレンジイソシアネート／ブタンジオール／エチレングリコール／２，２−ビス（ヒドロキシメチル）ブタン酸／２，４−ジ（２−ヒドロキシ）エチルオキシカルボニルベンゼンスルホン酸（４０／１０／２０／１５／１０／５）
【００５２】
Ｐ−１３：テレフタル酸／イソフタル酸／シクロヘキサンジメタノール／１，４−ブタンジオール／エチレングリコール（２５／２５／２５／１５／１０）
Ｐ−１４：テレフタル酸／イソフタル酸／４，４’−ジヒドロキシージフェニルー２，２−プロパン／テトラエチレングリコール／エチレングリコール（３０／２０／２０／１５／１５）
Ｐ−１５：テレフタル酸／イソフタル酸／シクロヘキサンジメタノール／ネオペンチルグリコール／ジエチレングリコール（２０／３０／２５／１５／１０）Ｐ−１６：テレフタル酸／イソフタル酸／４，４’−ベンゼンジメタノール／ジエチレングリコール／ネオペンチルグリコール（２５／２５／２５／１５／１０）
【００５３】
Ｐ−１７：テレフタル酸／イソフタル酸／５−スルホイソフタル酸／エチレングリコール／ネオペンチルグリコール（２４／２４／２／２５／２５）
Ｐ−１８：テレフタル酸／イソフタル酸／５−スルホイソフタル酸／シクロヘキサンジメタノール／１，４−ブタンジオール／エチレングリコール（２２／２２／６／２５／１５／１０）
Ｐ−１９：イソフタル酸／５−スルホイソフタル酸／シクロヘキサンジメタノール／エチレングリコール（４０／１０／４０／１０）
Ｐ−２０：シクロヘキサンジカルボン酸／イソフタル酸／２，４−ジ（２−ヒドロキシ）エチルオキシカルボニルベンゼンスルホン酸／シクロヘキサンジメタノール／エチレングリコール（３０／２０／５／２５／２０）
【００５４】
Ｐ−２１：１１−アミノウンデカン酸（１００）
Ｐ−２２：１２−アミノドデカン酸（１００）
Ｐ−２３：ポリ（１２−アミノドデカン酸）と無水マレイン酸との反応物（５０／５０）
Ｐ−２４：１１−アミノウンデカン酸／７−アミノヘプタン酸（５０／５０）
Ｐ−２５：ヘキサメチレンジアミン／アジピン酸（５０／５０）
Ｐ−２６：テトラメチレンジアミン／アジピン酸（５０／５０）
Ｐ−２７：ヘキサメチレンジアミン／セバシン酸（５０／５０）
Ｐ−２８：Ｎ，Ｎ−ジメチルエチレンジアミン／アジピン酸／シクロヘキサンジカルボン酸（５０／２０／３０）
【００５５】
Ｐ−２９：トルエンジイソシアネート／４，４’−ジフェニルメタンジイソシアネート／ヘキサメチレンジアミン（３０／２０／５０）
Ｐ−３０：ノナメチレンジアミン／尿素（５０／５０）
Ｐ−３１：ヘキサメチレンジアミン／ノナメチレンジアミン／尿素（２５／２５／５０）
Ｐ−３２：トルエンジイソシアネート／ヘキサメチレンジアミン／２，２−ビス（ヒドロキシメチル）プロピオン酸（５０／４０／１０）
Ｐ−３３：１１−アミノウンデカン酸／ヘキサメチレンジアミン／尿素（３３／３３／３３）
【００５６】
前記光吸収層のバインダーとしては、ビニル重合体を用いることができる。前記ビニル重合体を構成するモノマーとしては、アクリル酸エステル類、具体的にはメチルアクリレート、エチルアクリレート、ｎ−プロピルアクリレート、イソプロピルアクリレート、ｎ−ブチルアクリレート、イソブチルアクリレート、ｓｅｃ−ブチルアクリレート、ｔｅｒｔ−ブチルアクリレート、アミルアクリレート、ヘキシルアクリレート、２−エチルヘキシルアクリレート、オクチルアクリレート、ｔｅｒｔ−オクチルアクリレート、２−クロロエチルアクリレート、２−ブロモエチルアクリレート、４−クロロブチルアクリレート、シアノエチルアクリレート、２−アセトキシエチルアクリレート、ジメチルアミノエチルアクリレート、ベンジルアクリレート、メトキシベンジルアクリレート、２−クロロシクロヘキシルアクリレート、シクロヘキシルアクリレート、フルフリルアクリレート、テトラヒドロフルフリルアクリレート、フェニルアクリレート、５−ヒドロキシペンチルアクリレート、２−メトキシエチルアクリレート、３−メトキシブチルアクリレート、２−エトキシブチルアクリレート、２−エトキシエチルアクリレート、２−ｉｓｏ−プロポキシアクリレート、２−ブトキシエチルアクリレート、２−（２−メトキシエトキシ）エチルアクリレート、２−（２−メトキシエトキシ）エチルアクリレート、２−（２−ブトキシエトキシ）エチルアクリレート、ω−メトキシポリエチレングリコールアクリレート（付加モル数ｎ＝９）、１−ブロモー２−メトキシエチルアクリレート、１，１−ジクロロー２−エトキシエチルアクリレートなどが挙げられる。その他、下記のモノマーなどが使用できる。
【００５７】
メタクリル酸エステル類：その具体例としてはメチルメタクリレート、エチルメタクリレート、ｎ−プロピルメタクリレート、イソプロピルメタクリレート、ｎ−ブチルメタクリレート、イソブチルメタクリレート、ｓｅｃ−ブチルメタクリレート、ｔｅｒｔ−ブチルメタクリレート、アミルメタクリレート、ヘキシルメタクリレート、シクロヘキシルメタクリレート、ベンジルメタクリレート、クロロベンジルメタクリレート、オクチルメタクリレート、ステアリルメタクリレート、スルフォプロピルメタクリレート、Ｎ−エチル−Ｎ−フェニルアミノエチルメタクリレート、２−（３−フェニルプロピルオキシ）エチルメタクリレート、ジメチルアミノフェノキシエチルメタクリレート、フルフリルメタクリレート、テトラヒドロフルフリルメタクリレート、フェニルメタクリレート、クレジルメタクリレート、ナフチルメタクリレート、２−ヒドロキシエチルメタクリレート、４−ヒドロキシブチルメタクリレート、トリエチレングリコールモノメタクリレート、ジプロピレングリコールモノメタクリレート、２−メトキシエチルメタクリレート、３−メトキシブチルメタクリレート、２−アセトキシエチルメタクリレート、２−アセトアセトキシエチルメタクリレート、２−エトキシエチルメタクリレート、２−ｉｓｏ−プロポキシエチルメタクリレート、２−ブトキシエチルメタクリレート、２−（２−メトキシエトキシ）エチルメタクリレート、２−（２−エトキシエトキシ）エチルメタクリレート、２−（２−ブトキシエトキシ）エチルメタクリレート、ω−メトキシポリエチレングリコールメタクリレート（付加モル数ｎ＝６）、アクリルメタクリレート、メタクリル酸ジメチルアミノエチルメチルクロライド塩などを挙げることができる。
【００５８】
ビニルエステル類：その具体例としては、ビニルアセテート、ビニルプロピオネート、ビニルブチレート、ビニルイソブチレート、ビニルカプロエート、ビニルクロロアセテート、ビニルメトキシアセテート、ビニルフェニルアセテート、安息香酸ビニル、サリチル酸ビニルなどが挙げられる。
【００５９】
アクリルアミド類：その具体例としては、アクリルアミド、メチルアクリルアミド、エチルアクリルアミド、プロピルアクリルアミド、イソプロピルアクリルアミド、ｎ−ブチルアクリルアミド、ｓｅｃ−ブチルアクリルアミド、ｔｅｒｔ−ブチルアクリルアミド、シクロヘキシルアクリルアミド、ベンジルアクリルアミド、ヒドロキシメチルアクリルアミド、メトキシエチルアクリルアミド、ジメチルアミノエチルアクリルアミド、フェニルアクリルアミド、ジメチルアクリルアミド、ジエチルアクリルアミド、β−シアノエチルアクリルアミド、Ｎ−（２−アセトアセトキシエチル）アクリルアミド、ジアセトンアクリルアミドなどが挙げられる。
【００６０】
メタクリルアミド類：その具体例としては、メタクリルアミド、メチルメタクリルアミド、エチルメタクリルアミド、プロピルメタクリルアミド、イソプロピルメタクリルアミド、ｎ−ブチルメタクリルアミド、ｓｅｃ−ブチルメタクリルアミド、ｔｅｒｔ−ブチルメタクリルアミド、シクロヘキシルメタクリルアミド、ベンジルメタクリルアミド、ヒドロキシメタクリルアミド、クロロベンジルメタクリルアミド、オクチルメタクリルアミド、ステアリルメタクリルアミド、スルフォプロピルメタクリルアミド、Ｎ−エチル−Ｎ−フェニルアミノエチルメタクリルアミド、２−（３−フェニルプロピルオキシ）エチルメタクリルアミド、ジメチルアミノフェノキシエチルメタクリルアミド、フルフリルメタクリルアミド、テトラヒドロフルフリルメタクリルアミド、フェニルメタクリルアミド、クレジルメタクリルアミド、ナフチルメタクリルアミド、２−ヒドロキシエチルメタクリルアミド、４−ヒドロキシブチルメタクリルアミド、トリエチレングリコールモノメタクリルアミド、ジプロピレングリコールモノメタクリルアミド、２−メトキシエチルメタクリルアミド、３−メトキシブチルメタクリルアミド、２−アセトキシエチルメタクリルアミド、２−アセトアセトキシエチルメタクリルアミド、２−エトキシエチルメタクリルアミド、２−ｉｓｏ−プロポキシエチルメタクリルアミド、２−ブトキシエチルメタクリルアミド、２−（２−メトキシエトキシ）エチルメタクリルアミド、２−（２−エトキシエトキシ）エチルメタクリルアミド、２−（２−ブトキシエトキシ）エチルメタクリルアミド、ω−メトキシポリエチレングリコールメタクリルアミド（付加モル数ｎ＝６）、アクリルメタクリルアミド、ジメチルアミノメタクリルアミド、ジエチルアミノメタクリルアミド、β−シアノエチルメタクリルアミド、Ｎ−（２−アセトアセトキシエチル）メタクリルアミドなどが挙げられる。
【００６１】
オレフィン類：その具体例としては、ジシクロペンタジエン、エチレン、プロピレン、１−ブテン、１−ペンテン、塩化ビニル、塩化ビニリデン、イソプレン、クロロプレン、ブタジエン、２，３−ジメチルブタジエン、などが挙げられる。
【００６２】
スチレン類：その具体例としては、スチレン、メチルスチレン、ジメチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステルなどが挙げられる。
【００６３】
ビニルエーテル類：その具体例としては、メチルビニルエーテル、ブチルビニルエーテル、ヘキシルビニルエーテル、メトキシエチルビニルエーテル、ジメチルアミノエチルビニルエーテルなどが挙げられる。
【００６４】
その他の例として、クロトン酸ブチル、クロトン酸ヘキシル、イタコン酸ジブチル、マレイン酸ジメチル、マレイン酸ジブチル、フマル酸ジメチル、フマル酸ジブチル、メチルビニルケトン、フェニルビニルケトン、メトキシエチルビニルケトン、グリシジルアクリレート、グリシジルメタクリレート、Ｎ−ビニルオキサゾリドン、Ｎ−ビニルピロリドン、アクリロニトリル、メタアクリルニトリル、メチレンモロンニトリル、ビニリデンなどを挙げることができる。
【００６５】
本発明の有機ＥＬディスプレイ素子は、前記光遮断フィルターを有するディスプレイ素子である。本発明の有機ＥＬディスプレイ素子は、前記光遮断フィルターを直接ディスプレイ素子の表面（例えば、視認側のガラス基板上）に形成してもよい。さらに、本発明の有機ＥＬディスプレイ素子は、例えば、支持体と、該支持体上に前記光吸収層（前記蛍光増白剤及び／又は紫外線吸収剤とバインダーとを含有する）を有する光遮断フィルターを別途作製し、該光遮断フィルターをディスプレイ素子の視認側表面に貼付して、本発明の有機ＥＬディスプレイ素子を作製することもできる。
【００６６】
前記支持体としては、例えば、分子量は３０，０００〜５０，０００のポリエチレンテレフタレート又はポリエチレンテレフタレートを主成分とする共重合フィルム、トリアセチルセルロースを用いることができる。透明性の高い、例えば、東レ（株）製のルミラー、ユニチカ（株）製のエンブレット等、フジＴＡＣの商品名で市販されているものを使用するのが好ましい。
【００６７】
前記光遮断フィルターの裏面（支持体と光吸収層を有する態様では、光吸収層が形成されていない側の支持体表面）には、有機ＥＬディスプレイ素子の基板等に貼付可能な様に、粘着剤層を形成するのが好ましい。前記粘着剤層における粘着成分としては、透明性の高いアクリル樹脂、天然ゴム、スチレンブタジエン樹脂が挙げられ、例えばアクリル樹脂系としては、オリバインＢＰＳ　１１０９二液性（東洋インキ製造（株）製商品名）、ファインタックＴＤ−３２０８二液性（大日本インキ化学工業（株）製商品名）、ニッセツＫＰ−４９１一液性（日本カ−バイト工業（株）製商品名）等の市販されているものが挙げられるが、必要に応じて開発された新規組成の粘着剤を用いてもよい。残留溶剤は皆無であることが望ましいがバインダー、粘着剤塗布後のフィルム中には残留溶剤が１０〜２，０００ｐｐｍ残留することがある。
【００６８】
前記光遮断フィルターを保管、搬送等する際の便宜のため、光遮断フィルターを使用する前は、前記粘着剤層に離型紙を貼付しておいてもよい。離型紙は、粘着剤を塗布した時から有機ＥＬディスプレイの他の部材（例えば偏光板やガラス板）に貼るまでの間、粘着層を保護するためのものである。一般的には、粘着剤層から剥がし易い様に、フッ素樹脂、シリコン樹脂等が粘着剤層と接する側の表面に塗布されているものである。
【００６９】
また、前記光吸収層上には、ハードコート層を形成してもよい。ハードコート層は、通常は汚れを拭きとる時に傷がつかないように、表面を例えば鉛筆硬度２〜３Ｈ程度に硬化処理することによって形成することができる。
【００７０】
本発明に使用可能な光吸収層とは、少なくとも蛍光増白剤及び／又は紫外線吸収剤を含有する層（光吸収層）を含むが、他にも離型紙、粘着剤層、透明支持体層、反射防止層、ハードコート層、保護フィルムを含んでいても良い。例えば、各層の厚さは一般的には次の通りである。
透明支持体　　　　　　：　２５〜１００μｍ
光吸収層　　　　　　　：　１０〜５０μｍ
粘着層　　　　　　　　：　１０〜１００μｍ
離型紙　　　　　　　　：　１０〜５０μｍ
反射防止層　　　　　　：　２〜５０μｍ
ハードコート層　　　　：　２〜５０μｍ
保護フィルム　　　　　：　１０〜１００μｍ
【００７１】
本発明に使用可能な光遮断フィルターの例として、支持体上に形成されたバインダー層が光吸収層として機能する態様を示したが、本発明に使用可能な光遮断フィルターは、この態様に限定されず、例えば、支持体、粘着剤層、ハードコート層、反射防止層のいずれかが前記蛍光増白剤及び／又は紫外線吸収剤を含有し、光吸収層として機能する態様であってもよい。さらに、前記複数の層の全てが必要であるわけではなく、また他の機能を有する層をさらに有していてもよく、前記蛍光増白剤及び／又は紫外線吸収剤を含有する限りは、単層構造であっても、複数層構造であってもよい。
さらに、円偏光板を有する有機ＥＬディスプレイ素子において、円偏光板の支持体（例えばトリアセチルセルロースフィルム）に蛍光増白剤及び／又は紫外線吸収剤を含んでいても同様な効果が期待できる。
【００７２】
本発明の第一の実施形態は、一方が光透過性で他方が非光透過性の一対の電極と、前記一対の電極に挟持され、前記一対の電極から正負の電荷を注入されることによって発光する、一以上の層からなる有機層とを有し、前記非光透過性の電極側に、前記非光透過性の電極からの反射光を軽減するための反射防止処理が施されているとともに、前記光透過性の電極の外側に前記光遮断フィルターを有する有機ＥＬディスプレイ素子である。例えば、光吸収層は、前記光透過性電極を支持する視認側のガラス基板上に配置される。
本実施の形態では、表示側の透明電極の外側に、光遮断フィルターを配置することで、耐久性に優れているとともに、金属電極からの反射光による視認性が改善され、輝度も良好な有機ＥＬディスプレイ素子としている。
【００７３】
本実施の形態の有機ＥＬディスプレイ素子は、金属電極上に反射防止処理が施されていることを特徴とする。有機ＥＬディスプレイ素子は、通常、一対の電極と、該電極に挟持され、電極から正負の電荷を注入されることで発光する、一以上の層からなる有機層とを有する。一対の電極のうち、表示側にはＩＴＯ等の透明電極が配置され、非表示側にはアルミニウム等からなる金属電極が配置される。本発明の有機ＥＬディスプレイ素子は、非表示側の金属電極からの反射光を少なくとも軽減するための処理（本明細書では「反射防止処理」という）が、該金属電極上に施されていることを特徴とする。前記反射防止処理としては、前記金属電極からの反射光を、入射光との光干渉作用によって軽減する処理であるのが好ましい。具体的には、反射光に１８０度の位相差を与えて、入射光との光干渉作用によって反射光を軽減する処理であるのが好ましい。この反射防止処理については、”Ｓｅｍｉｃｏｎｄｕｃｔｏｒ　ＦＰＤ　Ｗｏｒｌｄ　．２００１．１　ｐ．１０３”及びＷＯ０１／０６８１６号等に詳細が記載され、いずれも本発明に適用することができる。また、前記反射防止処理を施された金属電極として、Ｌｕｘｅｌｌ社の“Ｂｌａｃｋ　Ｌａｙｅｒ”等の商品名で市販されているものを、本発明に適用することができる。
【００７４】
本実施の形態の有機ＥＬディスプレイ素子は、前記光遮断フィルター及び前記反射防止処理を施された電極を有する限り、その他の構成、材料等については特に制限されない。例えば、ＷＯ０１／０６８１６号に記載されている有機ＥＬディスプレイ素子の材料、構成等は、いずれも本実施の形態に適用することができる。
【００７５】
本発明の第二の実施形態は、一方が光透過性で他方が非光透過性の一対の電極と、前記一対の電極に挟持され、前記一対の電極から正負の電荷を注入されることによって発光する、一以上の層からなる有機層とを有し、最外層に円偏光による反射防止処理が施されているとともに、前記光透過性の電極の外側に光吸収フィルターを有する有機ＥＬディスプレイ素子である。例えば、光遮断フィルターは、前記光透過性電極を支持する視認側の円偏光フィルター上又は中に配置される。
本実施の形態でも、表示側の透明電極の外側に、光遮断フィルターを配置することで、耐久性に優れているとともに、金属電極からの反射光による視認性が改善され、輝度も良好な有機ＥＬディスプレイ素子としている。
【００７６】
本実施の形態の有機ＥＬディスプレイ素子は、その素子上に反射防止処理が施されていることを特徴とする。有機ＥＬディスプレイ素子は、通常、一対の電極と、該電極に挟持され、電極から正負の電荷を注入されることで発光する、一以上の層からなる有機層とを有する。一対の電極のうち、表示側にはＩＴＯ等の透明電極が配置され、非表示側にはアルミニウム等からなる金属電極が配置される。本発明の有機ＥＬディスプレイ素子は反射防止処理が、該ディスプレー素子上に施されていることを特徴とする。前記反射防止処理としては、前記金属電極からの反射光を、円偏光作用によって軽減する処理であるのが好ましい。具体的には、入射光と反射光に９０度ずつ合計１８０度の円偏光を与えて、偏光視と直行させる作用によって反射光を軽減する処理であるのが好ましい。この反射防止処理については、特開平７−１４２１７０号公報及び特開平９−１２７８８５号公報等に詳細が記載され、いずれも本発明に適用することができる。
【００７７】
本実施の形態の有機ＥＬディスプレイ素子は、前記光遮断フィルターを有し、及び前記反射防止処理を施されている限り、その他の構成、材料等については特に制限されない。例えば、特開平９−１２７８８５号公報に記載されている有機ＥＬディスプレイ素子の材料、構成等は、いずれも本実施の形態に適用することができる。
【００７８】
また、本発明の第三の実施形態は、さらにカラーフィルターを発光層の上方、視認側に有する有機ＥＬディスプレイ素子である。本実施の形態の有機ＥＬディスプレイ素子においては、発光層からの発光をカラーフィルターを通過させることで、所望の色相に着色し、カラー画像を形成する。本実施の形態では、前記光遮断フィルターは、カラーフィルターよりもさらに外側の視認側に配置され、外部からの紫外光を吸収して、有機発光材料の劣化を防止する機能を有する。
【００７９】
次に、本発明の有機ＥＬディスプレイパネルについて説明する。
本発明の有機ＥＬディスプレイパネルは、本発明の有機ＥＬディスプレイ素子からなることを特徴とする。本発明の有機ディスプレイパネルは、前記光遮断フィルターにより、内部の材料が紫外線及び一部の可視光から防護されているので、太陽光に含まれる紫外線及び一部の可視光、及び蛍光灯等の室内灯に含まれる紫外線及び一部の可視光成分による、発光材料等の劣化が抑制されている。本発明の有機ＥＬディスプレイパネルは、室内設置用のディスプレイパネルであっても、室外設置用のディスプレイパネルであってもよく、また大面積の大型ディスプレイパネルであっても、小型のディスプレイパネルであってもよい。
【００８０】
【実施例】
次に、本発明を実施例によりさらに詳細に説明するが、本発明は以下の実施例によって限定されるものではない。
なお、実施例において、透過率はフィルムをガラス板に貼り同じガラス板をリファレンスとして島津製作所製紫外可視分光光度計にて測定した。
【００８１】
［実施例１］
下記組成の粘着剤１００ｇにトルエン５０ｍＬ、メチルエチルケトン５０ｍＬを加え４０℃にて溶解した。この混合液を、ＰＥＴフィルム（東レ（株）製商品名、ルミラー、膜厚２５μｍ、可視光透過率９５％）上に、リバースコーターを用いて塗工し、６５℃で５分間の乾燥条件下で乾燥させ、膜厚５０μｍの粘着剤層を形成した。
次いで、剥離紙をその粘着剤層上に積層し、光吸収性透明粘着フィルターを作製した。
・アクリル系樹脂　　　　　　　　　　　　　　　　　　　　　８５質量％
（大日本インキ工業（株）製、商品名アクリテック）
・前記［化１］の構造式４で表される化合物　　　　　　　　　１０質量％
・紫外線吸収剤　　　　　　　　　　　　　　　　　　　　　　　５質量％
（２−（２’−ヒドロキシ−５’−ｔ−ブチルフェニル）ベンゾトリアゾール）
【００８２】
［実施例２］
下記組成の粘着剤１００ｇにトルエン５０ｍＬ、メチルエチルケトン５０ｍＬを加え４０℃にて溶解した。この混合液をＰＥＴフィルム（東レ（株）製商品名、ルミラー、膜厚２５μｍ、可視光透過率９５％）上に、リバースコーターを用いて塗工し、６５℃で５分間の乾燥条件下で乾燥させ、膜厚５０μｍの粘着剤層を形成した。次いで、剥離紙をその粘着剤層上に積層し、光吸収性透明粘着フィルターを作製した。
・アクリル系樹脂　　　　　　　　　　　　　　　　　　　　　８０質量％
（大日本インキ工業（株）製、商品名アクリテック）
・前記［化９］の構造式１５で表される化合物　　　　　　　　１０質量％
・紫外線吸収剤　　　　　　　　　　　　　　　　　　　　　　１０質量％
（２−（２’−ヒドロキシ−５’−ｔ−ブチルフェニル）ベンゾトリアゾール）
【００８３】
［実施例３］
下記の樹脂、紫外線吸収剤、蛍光増白剤をトルエン５０ｍＬ、メチルエチルケトン５０ｍＬに加え４０℃にて溶解した。この混合液をＰＥＴフィルム（東レ（株）製、商品名、ルミラー、膜厚２５μｍ、可視光透過率９５％）上に、リバースコーターを用いて塗工し、６５℃で５分間の乾燥条件下で乾燥させ、膜厚２５μｍの光吸収層を形成し、フィルムを作製した。
・樹脂　　　　　　　　　　　　　　　　　　　　　　　　１７．６ｇ
（メタクリル酸メチル：スチレン＝６０：４０質量％の共重合体）
・紫外線吸収剤　　　　　　　　　　　　　　　　　　　　　１．２ｇ
（２−（２’−ヒドロキシ−５’−ｔ−ブチルフェニル）ベンゾトリアゾール）
・蛍光増白剤（［化９］で例示した化合物（１５））　　　　１．２ｇ
【００８４】
得られたフィルムの光吸収層上にアクリル系樹脂（大日本インキ工業（株）製、商品名、アクリテック）１００ｇをトルエン５０ｍＬ、メチルエチルケトン５０ｍＬに加え、４０℃にて溶解した溶液をリバースコーターを用いて塗工し、６５℃で５分間の乾燥条件下で乾燥させ、膜厚５０μｍの粘着剤層を形成した。次いで、剥離紙をその粘着剤層上に積層し、光吸収性透明粘着フィルターを作製した。
【００８５】
実施例３で得られたフィルターをガラス板に貼付した試料について、吸収スペクトルを測定した。比較例として、市販製品（３Ｍ社製のＩＳＣＬＡＲＬ（商品名））を用いて、同様に吸収スペクトルを測定した。結果を図１に示す。
図１に示すグラフから分かるように、実施例３で得られたフィルターは、比較例のフィルターと比較して、紫外線よりも若干長波長である４１０ｎｍまでの光を吸収することが分かった。実施例３で得られたフィルターの波長３００ｎｍ〜４１０ｎｍの光に対する吸収率は約１００％であり、波長４４０ｎｍ〜７５０ｎｍの光に対する透過率は９０％以上であった。さらに、実施例３のフィルターは、長波長の光を吸収するにもかかわらず、黄色味が無く、透明度の高い光吸収フィルターであることが分かった。
実施例１及び実施例２で得られたフィルムも、上記と同様の結果を示した。
【００８６】
［実施例４］
実施例３で得られたフィルター、及び上記市販製品を、各々、円偏光板を持たない有機ＥＬディスプレイパネルの最上層（表示側最上層）に貼付した試料を作製した。これらの試料を、各々、赤外線フィルターを備えたキセノン退色試験機に入れ、光照度１０万ルクスの条件下、３００時間暴露後にそれぞれの輝度を測定した。
結果を下記表１に示す。
【００８７】
【表１】
2004102223.tif 000014
【００８８】
表１より円偏光板を持たない有機ＥＬディスプレイパネルの欠点である光による大幅な輝度低下が、本発明のフィルターを貼ることによりかなり改善されることが分かる。
【００８９】
［実施例５］
実施例３で得られたフィルター及び上記市販製品を、各々、円偏光板を備えた有機ＥＬディスプレイパネルの最上層（表示側最上層）に貼付した試料を作製した。これらの試料を、各々、赤外線フィルターを備えたキセノン退色試験機に入れ、光照度１０万ルクスの条件下、１０００時間暴露後にそれぞれの輝度を測定した。輝度低下の許容レベルは官能試験より決定した２０％以下が合格である。結果を下記表２に示す。
【００９０】
【表２】
2004102223.tif 000015
【００９１】
表２より本発明のフィルターを貼った有機ＥＬディスプレイパネルは、円偏光板を有していても光による輝度低下抑制に大きな効果があることが分かる。
【００９２】
［参考例］
市販のカラー液晶表示ディスプレイの最上層に実施例３で得られたフィルター、及び上記市販製品を添付して試料を作製した。これらの試料を、各々、赤外線フィルターを備えたキセノン退色試験機に入れ、光照度１０万ルクスの条件下、３０００時間暴露後にそれぞれの輝度を測定した。結果を表３に示す。
【００９３】
【表３】
2004102223.tif 000016
【００９４】
本発明のフィルターを貼ったカラー液晶ディスプレイの輝度低下は減少するもののその程度は小さい。このことから有機ＥＬディスプレイ素子に貼付した時の効果が顕著に大きいことが分かる。
【００９５】
【発明の効果】
以上説明したように、本発明によれば、紫外線及び一部の可視光による耐久性の低下を軽減し得る有機ＥＬディスプレイ素子を提供することができる。特に、反射光による視認性の低下が改善されているとともに、輝度が良好であり、且つ耐久性にも優れた有機ＥＬディスプレイ素子、及びフラット型の有機ＥＬディスプレイパネルを提供することができる。
【図面の簡単な説明】
【図１】実施例３及び市販製品の紫外線吸収フィルムの吸収スペクトルを示すグラフである。
【図１】
2004102223.tif 000017